(57)【要約】【課題】静電容量が高く、低ＥＳＲかつ低漏れ電流、高耐電圧を示す固体電解コンデンサの製造方法を提供すること。【解決手段】誘電体酸化皮膜が形成された弁作用金属上に、下記一般式（１）で示される化合物からなり、かつ、含有水分量が５０〜５００ｐｐｍである重合性モノマーを、ドーパント兼酸化剤溶液を用いて化学酸化重合することにより固体電解質層を形成することを特徴とした固体電解コンデンサの製造方法である。  【化１】2011258808.tif 000011【選択図】なし【特許請求の範囲】
【請求項１】
誘電体酸化皮膜が形成された弁作用金属上に、
導電性高分子からなる固体電解質層を形成する工程を包含する固体電解コンデンサの製造方法において、
該固体電解質層を形成する工程が、
下記一般式（１）、
【化１】
2011258808.tif 000009
（上式中、Ｒは、炭素数１乃至６の直鎖あるいは分岐鎖状のアルキル基を示す。Ｚはそれぞれ同一であっても異なっていても良い酸素原子又は硫黄原子を示す。）
で示される重合性モノマーを含む溶液と、
ドーパント兼酸化剤である化合物の溶液を、
液相にて接触させることにより化学酸化重合することによって誘電体酸化皮膜が形成された弁作用金属上に一般式（１）で示される重合性モノマーの重合体を形成する工程であり、
かつ、該重合性モノマーの含有水分量が、５０〜５００ｐｐｍであることを特徴とする固体電解コンデンサの製造方法。
【請求項２】
前記重合性モノマーのガスクロマトグラフィーにて測定される純度が少なくとも９９．００％以上であることを特徴とする請求項１に記載の固体電解コンデンサの製造方法。
【請求項３】
前記ドーパント兼酸化剤である化合物の溶液が、
有機スルホン酸第二鉄塩を２０〜９０重量％の範囲で有機溶媒中に溶解させた溶液であることを特徴とする請求項１又は２に記載の固体電解コンデンサの製造方法。
【請求項４】
固体電解コンデンサの固体電解質形成用重合性モノマー組成物であって、
下記一般式（１）、
【化２】
2011258808.tif 000010
（式中、Ｒは、炭素数１乃至６の直鎖あるいは分岐鎖状のアルキル基を示す。Ｚはそれぞれ同一であっても異なっていても良い酸素原子又は硫黄原子を示す。）
で示され、
重合性モノマー全重量に対し、５０〜５００ｐｐｍの水分を含有してなることを特徴とする重合性モノマー組成物。
【発明の詳細な説明】
【技術分野】
【０００１】
本発明は、導電性高分子を固体電解質層として具備した固体電解コンデンサの製造方法に関する。
【背景技術】
【０００２】
固体電解コンデンサに用いられる固体電解質形成用材料としては、二酸化マンガン等に代表される無機導電性材料や、７，７，８，８−テトラシアノキノジメタン（ＴＣＮＱ）錯体等の有機導電性材料が知られている。
【０００３】
さらに、それらの固体電解質形成用材料と比較して、電気電導性に優れる導電性高分子材料を固体電解質として用いた固体電解コンデンサが広く実用化されている。
【０００４】
この導電性高分子材料においては、３，４−エチレンジオキシチオフェン（以下、「ＥＤＯＴ」と略記する。）を重合してなる導電性高分子が知られている。（特許文献１）
【０００５】
このＥＤＯＴは、重合の反応速度が比較的緩やかであり、陽極の誘電体酸化皮膜との密着性に優れた導電性高分子層を形成できるため、固体電解コンデンサの固体電解質層形成材料として広く使用されている。
【０００６】
しかし、近年の電子機器は、より省電力化、高周波数化への対応を求められており、それらの電子機器に用いられる固体電解コンデンサにおいても、小型大容量、等価直列抵抗（以下、「ＥＳＲ」と略記する。）の低減、高耐電圧化等、電気特性のさらなる向上が求められている。
【０００７】
固体電解コンデンサの電気特性は、用いる固体電解質形成材料種や形成方法に大きく依存するが、従来公知である３，４−エチレンジオキシチオフェンを凌駕する優れた導電性高分子モノマーの開発や、新しい固体電解質層の形成方法に期待が持たれている。
【０００８】
このような背景の中、特許文献２には、３−アルキル−４−アルコキシチオフェンの重合体を固体電解質層とする固体電解コンデンサが開示されており、該重合体を用いることによって、高周波領域でも優れた電気特性を有する固体電解コンデンサが得られることが開示されている。
【０００９】
また、特許文献３には、アルコキシ基で置換された部位を有するアルキレンジオキシチオフェン誘導体ポリマーを固体電解質とする固体電解コンデンサが開示されている。
【００１０】
該ポリマーを採用することにより、ポリマー中に残留する重合用酸化剤の結晶化を抑制でき、得られる固体電解コンデンサの漏れ電流を低減できることが開示されている。
【先行技術文献】
【特許文献】
【００１１】
【特許文献１】特開平２−０１５６１１号公報
【特許文献２】特開２００１−３３２４５３号公報
【特許文献３】特開２００４−０９６０９８号公報
【発明の概要】
【発明が解決しようとする課題】
【００１２】
しかし、上記文献に開示されている重合性モノマーの重合体をもってしても十分な低ＥＳＲ特性や、高耐電圧を示す固体電解コンデンサを得ることが困難であり、さらなる特性の向上された固体電解コンデンサの製造方法が要望されている。
【００１３】
本発明の目的は、静電容量、等価直列抵抗の電気特性に優れ、かつ、高耐電圧特性を有する、優れた固体電解コンデンサの製造方法を提供することである。
【課題を解決するための手段】
【００１４】
本発明者等は鋭意検討した結果、水分含有量が５０〜５００ｐｐｍである下記一般式（１）で示される重合性モノマー及びドーパント兼酸化剤溶液を用い、誘電体酸化皮膜上に化学酸化重合してなる導電性高分子層を形成した固体電解コンデンサが上記課題を解決できることを見出し、本発明を完成するに至った。
【００１５】
すなわち本発明は以下に示すものである。
【００１６】
第１の発明は、
誘電体酸化皮膜が形成された弁作用金属上に、
導電性高分子からなる固体電解質層を形成する工程を包含する固体電解コンデンサの製造方法において、
該固体電解質層を形成する工程が、
下記一般式（１）、
で示される重合性モノマーを含む溶液と、
ドーパント兼酸化剤である化合物の溶液を、
液相にて接触させることにより化学酸化重合することによって誘電体酸化皮膜が形成された弁作用金属上に一般式（１）で示される重合性モノマーの重合体を形成する工程であり、
該重合性モノマーの含有水分量が、５０〜５００ｐｐｍであることを特徴とする固体電解コンデンサの製造方法である。
【００１７】
【化１】
2011258808.tif 000002
【００１８】
上式中、Ｒは、炭素数１乃至６の直鎖あるいは分岐鎖状のアルキル基を示す。Ｚはそれぞれ同一であっても異なっていても良い酸素原子又は硫黄原子を示す。
【００１９】
第２の発明は、前記重合性モノマーのガスクロマトグラフィーにて測定される純度が少なくとも９９．００％以上であることを特徴とする第１の発明に記載の固体電解コンデンサの製造方法である。
【００２０】
第３の発明は、前記ドーパント兼酸化剤である化合物の溶液が、
有機スルホン酸第二鉄塩を２０〜９０重量％の範囲で有機溶媒中に溶解させた溶液であることを特徴とする第１又は第２の発明に記載の固体電解コンデンサの製造方法である。
【００２１】
第４の発明は、
固体電解コンデンサの固体電解質形成用重合性モノマー組成物であって、
下記一般式（１）
で示され、
重合性モノマー全重量に対し、５０〜５００ｐｐｍの水分を含有してなることを特徴とする重合性モノマー組成物である。
【００２２】
【化２】
2011258808.tif 000003
【００２３】
式中、Ｒは、炭素数１乃至６の直鎖あるいは分岐鎖状のアルキル基を示す。Ｚはそれぞれ同一であっても異なっていても良い酸素原子又は硫黄原子を示す。
【発明の効果】
【００２４】
本発明によれば、静電容量が高く、低ＥＳＲであり、かつ、極めて高い耐電圧を示す固体電解コンデンサの製造方法を提供することができる。
【発明を実施するための形態】
【００２５】
以下に、本発明について詳細に説明する。
【００２６】
本発明の固体電解コンデンサの製造方法は、下記一般式（１）で示される化合物からなる群から選ばれる少なくとも１つの化合物の重合体を固体電解質層として形成することを特徴としている。
【００２７】
【化３】
2011258808.tif 000004
【００２８】
上記（１）式中、Ｒは、炭素数が１〜６の直鎖状または分岐鎖状のアルキル基を示す。Ｚは、それぞれ同一であっても良い酸素原子又は硫黄原子を示す。
【００２９】
炭素数が１〜６の直鎖状または分岐鎖状のアルキル基としては、具体的にはメチル基、エチル基、ｎ−プロピル基、ｉｓｏ−プロピル基、ｎ−ブチル基、ｉｓｏ−ブチル基、ｓｅｃ−ブチル基、ｎ−ペンチル基、ｉｓｏ−ペンチル基、ｓｅｃ−ペンチル基、ｎ−ヘキシル基、ｉｓｏ−ヘキシル基、ｓｅｃ−ヘキシル基などが挙げられ、さらに好ましくは重合性の面から、メチル基、エチル基、ｎ−プロピル基である。
【００３０】
前記一般式（１）により表される化合物として、具体的には、
２−メチル−２，３−ジヒドロチエノ［３，４−ｂ］−１，４−ジオキシン
（２−メチル−ＥＤＯＴ）、
２−エチル−２，３−ジヒドロチエノ［３，４−ｂ］−１，４−ジオキシン
（２−エチル−ＥＤＯＴ）、
２−プロピル−２，３−ジヒドロチエノ［３，４−ｂ］−１，４−ジオキシン
（２−プロピル−ＥＤＯＴ）、
２−イソプロピル−２，３−ジヒドロチエノ［３，４−ｂ］−１，４−ジオキシン
（２−イソプロピル−ＥＤＯＴ）、
２−ブチル−２，３−ジヒドロチエノ［３，４−ｂ］−１，４−ジオキシン
（２−ブチル−ＥＤＯＴ）、
２−イソブチル−２，３−ジヒドロチエノ［３，４−ｂ］−１，４−ジオキシン
（２−イソブチル−ＥＤＯＴ）、
２−ペンチル−２，３−ジヒドロチエノ［３，４−ｂ］−１，４−ジオキシン
（２−ペンチル−ＥＤＯＴ）、
２−イソペンチル−２，３−ジヒドロチエノ［３，４−ｂ］−１，４−ジオキシン
（２−イソペンチル−ＥＤＯＴ）、
２−ヘキシル−２，３−ジヒドロチエノ［３，４−ｂ］−１，４−ジオキシン
（２−ヘキシル−ＥＤＯＴ）、
２−イソヘキシル−２，３−ジヒドロチエノ［３，４−ｂ］−１，４−ジオキシン
（２−イソヘキシル−ＥＤＯＴ）、
２−メチル−３，４−エチレンジチアチオフェン、２−エチル−３，４−エチレンジチアチオフェン、２−プロピル−３，４−エチレンジチアチオフェン、２−イソプロピル−３，４−エチレンジチアチオフェン、２−ブチル−３，４−エチレンジチアチオフェン、２−イソブチル−３，４−エチレンジチアチオフェン、２−ペンチル−３，４−エチレンジチアチオフェン、２−イソペンチル−３，４−エチレンジチアチオフェン、２−ヘキシル−３，４−エチレンジチアチオフェン、２−イソヘキシル−３，４−エチレンジチアチオフェン、が挙げられる。
これらの中でも特に好ましいものは、（１）式中、Ｒが炭素数１〜４の直鎖状または分岐鎖状のアルキル基で、かつ、Ｚは酸素原子であるものであり、
具体的には、
２−メチル−２，３−ジヒドロチエノ［３，４−ｂ］−１，４−ジオキシン
（２−メチル−ＥＤＯＴ）、
２−エチル−２，３−ジヒドロチエノ［３，４−ｂ］−１，４−ジオキシン
（２−エチル−ＥＤＯＴ）、
２−プロピル−２，３−ジヒドロチエノ［３，４−ｂ］−１，４−ジオキシン
（２−プロピル−ＥＤＯＴ）、
２−イソプロピル−２，３−ジヒドロチエノ［３，４−ｂ］−１，４−ジオキシン
（２−イソプロピル−ＥＤＯＴ）、
２−ブチル−２，３−ジヒドロチエノ［３，４−ｂ］−１，４−ジオキシン
（２−ブチル−ＥＤＯＴ）、が挙げられる。
【００３１】
〔重合性モノマーの製造方法〕
上式（１）で示される重合性モノマーは以下（イ）〜（ハ）の工程にて準備することができる。
【００３２】
（イ）ハロゲン化チオフェンとアルカリ金属アルコキシドとを、アルコール系溶媒中で反応させ、ジアルコキシチオフェンを得る工程。
例えば、まず、下記一般式（２）で示される３位および４位の位置にハロゲン原子が置換されたハロゲン化チオフェンを準備する。
【００３３】
【化４】
2011258808.tif 000005
【００３４】
上式（２）中、Ｘはそれぞれ独立し、互いに同じであっても異なっていても良いフッ素原子、塩素原子、臭素原子またはヨウ素原子のいずれかを示す。
【００３５】
上記ハロゲン化チオフェンとしては具体的には、３，４−ジフルオロチオフェン、３，４−ジクロロチオフェン、３，４−ジブロモチオフェン、３，４−ジヨードチオフェン、３−クロロ−４−フルオロチオフェン、３−ブロモ−４−フルオロチオフェン、３−ヨード−４−フルオロチオフェン、３−ブロモ−４−クロロチオフェン、３−クロロ−４−ヨードチオフェン、３−ブロモ−４−ヨードチオフェン等を挙げることができる。
これらの中でも価格や取扱の面で３，４−ジフルオロチオフェン、３，４−ジクロロチオフェン、３，４−ジブロモチオフェン、３，４−ジヨードチオフェン等が好ましく、３，４−ジブロモチオフェンであればさらに好ましい。
【００３６】
上記ハロゲン化チオフェンと、アルカリ金属アルコキシドとを作用させ、下記一般式（３）で示されるジアルコシキチオフェンを得る。
【００３７】
【化５】
2011258808.tif 000006
【００３８】
上式（３）中、Ｒ１及びＲ２はそれぞれ独立し、互いに同じであっても異なっていても良い、鎖状のまたは分岐鎖状の炭素数１〜２０のアルキル基またはアリール基を示す。
【００３９】
上記アルカリ金属アルコキシドとしては、鎖状のまたは分岐鎖状の炭素数が１〜２０の水酸基含有脂肪族化合物とアルカリ金属とを反応させたもの、鎖状のまたは分岐鎖状の炭素数が１〜２０の水酸基含有芳香族化合物等とアルカリ金属とを反応させたものであり、具体的には、例えば、炭素数が１〜２０の脂肪族第一級アルコールとアルカリ金属とを反応させて得られたもの、炭素数が１〜２０の脂肪族第二級アルコールとアルカリ金属とを反応させて得られたもの、炭素数が１〜２０の脂肪族第三級アルコールとアルカリ金属とを反応させて得られたもの、炭素数が１〜２０の水酸基含有芳香環含有化合物とアルカリ金属とを反応させて得られたもの等をあげることができる。
【００４０】
さらに具体的には、リチウムメトキシド、リチウムエトキシド、リチウムプロポキシド、リチウムブトキシド、ナトリウムメトキシド、ナトリウムエトキシド、ナトリウムプロポキシド、ナトリウムブトキシド、カリウムメトキシド、カリウムエトキシド、カリウムプロポキシド、カリウムブトキシド、リチウムフェノキシド、ナトリウムフェノキシド、カリウムフェノキシド等を挙げることができる。
これらの中でも取扱性の面でナトリウムメトキシド、ナトリウムエトキシド、ナトリウムプロポキシド、ナトリウムブトキシド等が好ましく、ナトリウムメトキシド等を挙げることができる。
【００４１】
上式（３）で示されるジアルコシキチオフェンを得る反応においては、
アルコール系溶媒中にて上記ハロゲン化チオフェンと上記アルカリ金属アルコキシドとを反応させる工程で行うことができ、好ましくは、アルコール系溶媒を反応系外へ留去する操作を含む工程とすることができる。
【００４２】
（ロ）前記ジアルコシキチオフェンと酸素原子を含む化合物とを、反応により生じる副生成物を反応系外へ留去しながら反応させ、（１）式で表される化合物を得る工程
【００４３】
次に、得られた上記ジアルコキシチオフェンとジオール化合物又はジチオール化合物とを反応させることで、（１）式で表される重合性モノマーを得ることができる。
【００４４】
上記ジオール化合物としては、プロパン−１，２−ジオール、ブタン−１，２−ジオール、ペンタン−１，２−ジオール、ヘキサン−１，２−ジオール、が挙げられ、
上記ジチオール化合物としては、プロパン−１，２−ジチオール、ブタン−１，２−ジチオール、ペンタン−１，２−ジチオール、ヘキサン−１，２−ジチオール、が挙げられる。
【００４５】
ジアルコキシチオフェンとジオール化合物又はジチオール化合物とを反応させ、（１）式で表されるチオフェン誘導体を得る反応においては、一般式（４）で示される化合物を反応系外へ留去しながら反応させる工程とすることが好ましい。
留去の方法としては、例えば、トルエン、キシレン等の芳香族有機溶媒と、前記一般式（４）で表される化合物とを共沸させて反応系外へ留去させることが挙げられる。
【００４６】
【化６】
2011258808.tif 000007
【００４７】
（４）式中、Ｒ１及びＲ２はそれぞれ独立し、互いに同じであっても異なっていても良い、鎖状のまたは分岐鎖状の炭素数が１〜２０のアルキル基またはアリール基を示す。
【００４８】
このジアルコキシチオフェンとジオール化合物またはジチオール化合物とを反応させ、（１）で示される重合性モノマーを得る工程は、酸触媒の存在下で実施することが好ましい。
【００４９】
前記酸触媒としては、例えば、硫酸、塩酸、リン酸等の無機酸、
アルキル置換有機スルホン酸、置換または無置換の芳香族スルホン酸等の
有機スルホン酸が挙げられる。これらの中でも、芳香族スルホン酸が反応性の面で好ましく、具体的には、ｐ−トルエンスルホン酸、キシレンスルホン酸、メシチレンスルホン酸、クメンスルホン酸等が好ましく挙げられる。
【００５０】
反応終了後、得られた（１）式で示される重合性モノマーの粗生成物は水洗後濾過を行い、反応溶液を乾燥させる。
乾燥方法としては、例えば、前記水洗後の反応溶液を減圧下に加熱還流させ共沸する水を分離除去する等の操作により実施することが出来る。
乾燥後、溶媒を留去することにより、目的の重合性モノマーの粗生成物を得ることができる。
【００５１】
（ハ）得られる粗生成物を蒸留により精製する工程
ついで、得られた重合性モノマーの粗生成物を蒸留することにより精製する。この精製工程によって、（１）式で示される重合性モノマーの水分含有量を５０〜５００ｐｐｍに調整することができる。
この蒸留は例えば、回分式蒸留装置を用いて行うことができる。
この際、留出液量と還流する量との比である還流比は０．１〜１０の範囲で行うことが好ましい。
この還流比を制御することで、上記範囲の水分量に調整することができる。
【００５２】
上記一般式（１）で示される化合物からなる群から選ばれる少なくとも１つの化合物の重合体は、高電導性を示し、熱安定性に優れたものとなる。
そして本発明に使用する重合性モノマーは、５０〜５００ｐｐｍの水分を含有しているため、多孔性の弁作用金属に浸透しやすい粘性率を有しており、誘電体酸化皮膜との親和性に優れる。水分量が５０ｐｐｍより少ないと重合物が多孔質で複雑な形状を有している弁作用金属の孔奥深くまで浸透しにくく、水分量５００ｐｐｍを超えると重合性モノマーの重合反応が抑制される。
そのため、５０〜５００ｐｐｍの水分を含有している本発明に使用する重合性モノマーは、誘電体酸化皮膜が形成された弁作用金属上で該重合性モノマーが緻密に重合でき、優れた固体電解質層を形成することができる。
【００５３】
また、重合性モノマーの純度は、少なくとも９９．００％であることが好ましい。純度を少なくとも９９．００％とするには蒸留によって達成することができる。
ここで、純度とはガスクロマトグラフィーによって測定される純度である。
モノマー純度が９９．００％未満であると、重合において不純物の影響を受けやすくなり、良好な固体電解質層の形成が阻害され、得られる固体電解コンデンサの特性に悪影響が及ぼされる場合がある。
以上のことより、上記した純度及び水分量を有する上記一般式（１）で示された重合性モノマーを固体電解質層の形成時に使用することによって、得られる固体電解コンデンサが低ＥＳＲであり、かつ、特に低漏れ電流で、高耐電圧を有する固体電解コンデンサが得られることが見出された。
【００５４】
（ポリマーの製造工程）
一般式（１）で示される重合性モノマーは、以下に示す重合方法で重合体とすることが出来る。例えば、上記重合性モノマー化合物を、酸化剤を用いて化学酸化重合することによって重合体を得ることができる。
【００５５】
化学酸化重合における前記酸化剤としては、ヨウ素、臭素、ヨウ化臭素、二酸化塩素、ヨウ素酸、過ヨウ素酸、亜塩素酸などのハロゲン化物、５フッ化アンチモン、５塩化リン、５フッ化リン、塩化アルミニウム、塩化モリブデンなどの金属ハロゲン化物、あるいは過マンガン酸塩、重クロム酸塩、無水クロム酸、第二鉄塩、第二銅塩などの高原子価状態遷移金属イオン又はその塩、硫酸、硝酸、トリフルオロメタン硫酸などのプロトン酸、三酸化硫黄、二酸化窒素などの酸素化合物、過酸化水素、過硫酸アンモニム、過ホウ酸ナトリウムなどのペルオキソ酸及びそれらの塩、モリブドリン酸、タングストリン酸、タングストモリブドリン酸等のヘテロポリ酸及びそれらの塩があげられる。
【００５６】
次に、本発明の固体電解コンデンサの製造方法について説明する。
本発明の固体電解コンデンサの製造方法は、
誘電体酸化皮膜を形成させた弁作用金属上に、
上記一般式（１）で示される化合物の重合体を形成する工程を有することを特徴とする固体電解コンデンサの製造方法である。
【００５７】
弁作用金属としては、例えば、アルミニウム、タンタル、チタン、ニオブ又はこれらの合金を用いることができ、より好ましくは、アルミニウム、タンタル、ニオブが挙げられる。
【００５８】
これら弁作用金属の形態は、金属箔、あるいはこれらを主成分とする粉末の焼結体等のものが好適に使用できる。
【００５９】
得られる固体電解コンデンサの電気特性や、より簡便な製造工程であるという面から、化学酸化重合により重合体を形成する工程であることが好ましい。
【００６０】
化学酸化重合により重合体を形成する好ましい工程としては、上式（１）で示される重合性モノマーからなる群から選ばれる少なくとも１つの化合物、ドーパント及び酸化剤を、液相にて接触させ加熱乾燥することにより弁作用金属上に重合体を形成する方法である。
【００６１】
この上記重合性モノマーと、ドーパント及び酸化剤とを、液相にて接触させる方法としては、
１．上記（１）式で示される重合性モノマーと、ドーパント及び酸化剤を含む溶液とを混合した溶液を調整し、該液を弁作用金属に塗布あるいは浸漬によって接触させる方法。
２．前記重合性モノマー液を準備し、別途ドーパント及び酸化剤を含有する溶液を準備して、上記重合性モノマー液を含浸保持させた弁作用金属を、前記酸化剤溶液中に塗布あるいは浸漬し、接触させる方法。
３．ドーパント及び酸化剤を含有する溶液を、塗布あるいは含浸して保持させた弁作用金属に、前記重合性モノマー液を塗布あるいは浸漬し、接触させる方法。
が挙げられる。
【００６２】
これらの方法は、特に制限されるものでない。
【００６３】
弁作用金属上に保持された重合性モノマー、ドーパント及び酸化剤を含む液を付着させ、所定温度にて所定時間保持することにより形成することができる。
【００６４】
ここで、所定温度とは、０℃から２００℃の範囲で任意に選択することができ、所定時間とは１分から２４時間の範囲で任意に選択することができる。
【００６５】
本発明の固体電解コンデンサの製造方法におけるより好ましい形態として、ドーパント兼酸化剤である化合物の溶液を使用することができる。
【００６６】
ドーパント兼酸化剤である化合物とは、導電性高分子のドーパントとなるアニオン成分を含む酸化剤化合物であり、そのような化合物を用いることにより、化学重合の際に、アニオン成分が導電性高分子に取り込まれてドーパントとして機能し、導電性が向上された導電性高分子を形成することができる。
【００６７】
好ましいアニオン成分としては、有機スルホン酸イオン、カルボン酸イオン等の有機酸イオン、ホウ素化合物イオン、リン酸化合物イオン、過塩素酸イオン等の無機酸イオンなどがあげられる。
【００６８】
そのようなアニオン成分を含む酸化剤として特に好適なものとしては、塩化第二鉄や過塩素酸第二鉄等の無機酸の鉄（ＩＩＩ）塩、ベンゼンスルホン酸第二鉄やパラトルエンスルホン酸第二鉄塩、アルキルナフタレンスルホン酸第二鉄塩等の有機酸の鉄（ＩＩＩ）塩を挙げることができ、最も好適なものとして、有機スルホン酸第二鉄塩を挙げることができる。
【００６９】
これらドーパント兼酸化剤の溶媒としては、メタノール、エタノール、ｎ−プロパノール、ｉｓｏ−プロパノール、ｎ−ブタノール等のアルコール系溶媒が好適である。
【００７０】
これらの中で特に好適なものは、上記有機スルホン酸の鉄（ＩＩＩ）が上記アルコール系溶媒に、２０重量％〜９０重量％、より好ましくは３０重量％〜８０重量％、さらに好ましくは４０重量％〜７０重量％溶解されたものである。
【００７１】
この様な濃度に溶解されたドーパント兼酸化剤を用いることで、導電性及び耐久性に優れた重合体を、複雑な形状を有する弁作用金属上に、緻密に形成することが可能となる。
【００７２】
重合性モノマーとドーパント兼酸化剤溶液を液相にて混合することにより化学酸化重合の反応が行われるが、該重合性モノマーとドーパント兼酸化剤溶液の混合重量比は４０：１〜１：４０、より好ましくは３０：１〜１：３０、さらに好ましくは２０：１〜１：２０の範囲とすることが好ましい。重合性モノマーの混合比率がこの範囲よりも少ない場合、ポリマーの生成量が低減し、結果として得られる固体電解コンデンサの静電容量の低下やＥＳＲの増大が招来される。また、重合性モノマーの混合比率がこの範囲よりも大きい場合、酸化力不足で重合反応が進行せず、結果として静電容量の低下やＥＳＲの増大が招来される。
【００７３】
以下、本発明の固体電解コンデンサの製造方法について、アルミニウム巻回型コンデンサを作製する方法を具体例に挙げ、より詳しく説明する。
【００７４】
まず、陽極となるアルミニウム箔表面を、エッチングして粗面化させた後、陽極リードを接続し、ついでアジピン酸二アンモニウム等の水溶液中で化成処理して、誘電体酸化皮膜を形成させる。本発明を実施する上で、エッチング倍率の大きな箔を用いることにより、静電容量の大きなコンデンサを得ることができ、好ましい。
【００７５】
別途、陰極リードを接続した対向陰極アルミニウム箔と、上記陽極アルミニウム箔との間に、マニラ紙等のセパレータを挟み込み、円筒状に巻き取り、ついで熱処理によりセパレータを炭化させて、巻回型のコンデンサ素子を準備する。
【００７６】
次に、上記コンデンサ素子の陽極箔上に、導電性高分子からなる固体電解質層を先に述べた方法にて形成させる。
【００７７】
上記工程により、陽極アルミニウム箔の微細なエッチング孔内に、導電性高分子層を十分に充填させた固体電解質層を形成することができる。
【００７８】
ついで、エポキシ樹脂等を用いて、コンデンサケースを封口し、電圧を印加してエージングを行い、本発明の固体電解コンデンサを完成する。
【実施例】
【００７９】
以下、本発明を実施例に基づいて詳細に説明するが、本発明は本実施例により何ら限定されるものではない。なお、実施例中、「％」は、「重量％」を表し、静電容量（Ｃ）及び誘電損失（ｔａｎδ）は周波数１２０Ｈｚで、等価直列抵抗（ＥＳＲ）は周波数１００ｋＨｚで測定した。また、容量含浸率は、固体電解質層形成前のコンデンサ素子を１５重量％アジピン酸二アンモニウム水溶液中で測定した静電容量に対し、得られた固体電解コンデンサの静電容量を百分率で示したものである。
【００８０】
さらに、得られた固体電解コンデンサ素子の耐電圧を、以下のような方法にて測定した。すなわち、０Ｖより印加電圧を０．５Ｖ刻みで段階的に昇圧していき、各電圧で１分間保持した後の漏れ電流を測定し、コンデンサの漏れ電流が１００ｍＡを超えた時の電圧を耐電圧として評価した。
【００８１】
実施例１
２−エチル−２，３−ジヒドロチエノ［３，４−ｂ］−１，４−ジオキシン（２−エチル−ＥＤＯＴ）を用いた固体電解コンデンサの作製方法］
アルミニウム箔の表面をエッチングして粗面化させた後、カシメ付けにより、陽極リードを接続させ、ついで、１０重量％アジピン酸二アンモニウム水溶液中、電圧４Ｖで化成処理して、表面に誘電体酸化皮膜を形成させた。
【００８２】
ついで、上記陽極箔と、陰極リードとを抵抗溶接により接続させた対向陰極アルミニウム箔との間に、厚さ５０μｍのマニラ紙をセパレータとして挟み込み、円筒状に巻き取り、次いで、温度４００℃で４分間、熱処理して、マニラ紙を炭化させて、コンデンサ素子を準備した。得られたコンデンサ素子の１５％アジピン酸二アンモニウム水溶液中での静電容量は１５０μＦであった。
【００８３】
次に、モノマーである水分３７０ｐｐｍを含んだ純度９９．３２％の２−エチル−２，３−ジヒドロチエノ［３，４−ｂ］−１，４−ジオキシン（２−エチル−ＥＤＯＴ）と、酸化剤である４０％ｐ−トルエンスルホン酸第二鉄／ｎ−ブタノール溶液とを準備し、両者の重量比率を１：５に調合した溶液に当該コンデンサ素子を１００秒間浸漬後、４５℃で１時間、２００℃で２０時間加熱して、化学酸化重合を行い、コンデンサ素子中にポリ−２−エチル−ＥＤＯＴを形成させた。
【００８４】
ついで、エポキシ樹脂を用いて、該コンデンサケースを封口し、両極に電圧４Ｖを印加させてエージングを行い、固体電解コンデンサを完成させた。
【００８５】
実施例２
実施例１と同様の重合前処理済みコンデンサ素子を準備し、モノマーに水分３００ｐｐｍを含んだ純度９８．０２％の２−エチル−２，３−ジヒドロチエノ［３，４−ｂ］−１，４−ジオキシン（２−エチル−ＥＤＯＴ）を用いた以外は実施例１と同様な方法で処理を行い、固体電解コンデンサを作製した。
【００８６】
実施例３
実施例１と同様の重合前処理済みコンデンサ素子を準備し、モノマーに水分５５ｐｐｍを含んだ純度９９．３０％の２−エチル−２，３−ジヒドロチエノ［３，４−ｂ］−１，４−ジオキシン（２−エチル−ＥＤＯＴ）を用いた以外は実施例１と同様な方法で処理を行い、固体電解コンデンサを作製した。
【００８７】
実施例４
実施例１と同様の重合前処理済みコンデンサ素子を準備し、モノマーに水分４７０ｐｐｍを含んだ純度９９．２８％の２−エチル−２，３−ジヒドロチエノ［３，４−ｂ］−１，４−ジオキシン（２−エチル−ＥＤＯＴ）を用いた以外は実施例１と同様な方法で処理を行い、固体電解コンデンサを作製した。
【００８８】
実施例５
２−プロピル−２，３−ジヒドロチエノ［３，４−ｂ］−１，４−ジオキシン（２−プロピル−ＥＤＯＴ）を用いた固体電解コンデンサの作製方法］
【００８９】
実施例１と同様の重合前処理済みコンデンサ素子を準備し、モノマーに水分３５０ｐｐｍを含んだ純度９９．３４％の２−プロピル−２，３−ジヒドロチエノ［３，４−ｂ］−１，４−ジオキシン（２−プロピル−ＥＤＯＴ）を用いた以外は実施例１と同様な方法で処理を行い、固体電解コンデンサを作製した。
【００９０】
実施例６
実施例１と同様の重合前処理済みコンデンサ素子を準備し、モノマーに水分３００ｐｐｍを含んだ純度９８．５４％の２−プロピル−２，３−ジヒドロチエノ［３，４−ｂ］−１，４−ジオキシン（２−プロピル−ＥＤＯＴ）を用いた以外は実施例１と同様な方法で処理を行い、固体電解コンデンサを作製した。
【００９１】
実施例７
実施例１と同様の重合前処理済みコンデンサ素子を準備し、モノマーに水分６０ｐｐｍを含んだ純度９９．１５％の２−プロピル−２，３−ジヒドロチエノ［３，４−ｂ］−１，４−ジオキシン（２−プロピル−ＥＤＯＴ）を用いた以外は実施例１と同様な方法で処理を行い、固体電解コンデンサを作製した。
【００９２】
実施例８
実施例１と同様の重合前処理済みコンデンサ素子を準備し、モノマーに水分４５０ｐｐｍを含んだ純度９９．２３％の２−プロピル−２，３−ジヒドロチエノ［３，４−ｂ］−１，４−ジオキシン（２−プロピル−ＥＤＯＴ）を用いた以外は実施例１と同様な方法で処理を行い、固体電解コンデンサを作製した。
【００９３】
比較例１
実施例１と同様の重合前処理済みコンデンサ素子を準備し、モノマーに水分１０２０ｐｐｍを含んだ純度９９．２７％の２−エチル−２，３−ジヒドロチエノ［３，４−ｂ］−１，４−ジオキシン（２−エチル−ＥＤＯＴ）を用いた以外は実施例１と同様な方法で処理を行い、固体電解コンデンサを作製した。
【００９４】
比較例２
実施例１と同様の重合前処理済みコンデンサ素子を準備し、モノマーに水分９８０ｐｐｍを含んだ純度９７．９４％の２−エチル−２，３−ジヒドロチエノ［３，４−ｂ］−１，４−ジオキシン（２−エチル−ＥＤＯＴ）を用いた以外は実施例１と同様な方法で処理を行い、固体電解コンデンサを作製した。
【００９５】
比較例３
実施例１と同様の重合前処理済みコンデンサ素子を準備し、モノマーに水分３０ｐｐｍを含んだ純度９９．４７％の２−エチル−２，３−ジヒドロチエノ［３，４−ｂ］−１，４−ジオキシン（２−エチル−ＥＤＯＴ）を用いた以外は実施例１と同様な方法で処理を行い、固体電解コンデンサを作製した。
【００９６】
比較例４
実施例１と同様の重合前処理済みコンデンサ素子を準備し、モノマーに水分６００ｐｐｍを含んだ純度９９．３４％の２−エチル−２，３−ジヒドロチエノ［３，４−ｂ］−１，４−ジオキシン（２−エチル−ＥＤＯＴ）を用いた以外は実施例１と同様な方法で処理を行い、固体電解コンデンサを作製した。
【００９７】
比較例５
実施例１と同様の重合前処理済みコンデンサ素子を準備し、モノマーに水分８２０ｐｐｍを含んだ純度９９．１９％の２−プロピル−２，３−ジヒドロチエノ［３，４−ｂ］−１，４−ジオキシン（２−プロピル−ＥＤＯＴ）を用いた以外は実施例１と同様な方法で処理を行い、固体電解コンデンサを作製した。
【００９８】
比較例６
実施例１と同様の重合前処理済みコンデンサ素子を準備し、モノマーに水分１２００ｐｐｍを含んだ純度９８．４８％の２−プロピル−２，３−ジヒドロチエノ［３，４−ｂ］−１，４−ジオキシン（２−プロピル−ＥＤＯＴ）を用いた以外は実施例１と同様な方法で処理を行い、固体電解コンデンサを作製した。
【００９９】
比較例７
実施例１と同様の重合前処理済みコンデンサ素子を準備し、モノマーに水分２０ｐｐｍを含んだ純度９９．２０％の２−プロピル−２，３−ジヒドロチエノ［３，４−ｂ］−１，４−ジオキシン（２−プロピル−ＥＤＯＴ）を用いた以外は実施例１と同様な方法で処理を行い、固体電解コンデンサを作製した。
【０１００】
比較例８
実施例１と同様の重合前処理済みコンデンサ素子を準備し、モノマーに水分５５０ｐｐｍを含んだ純度９９．１０％の２−プロピル−２，３−ジヒドロチエノ［３，４−ｂ］−１，４−ジオキシン（２−プロピル−ＥＤＯＴ）を用いた以外は実施例１と同様な方法で処理を行い、固体電解コンデンサを作製した。
【０１０１】
比較例９
［２，３−ジヒドロチエノ［３，４−ｂ］−１，４−ジオキシン（ＥＤＯＴ）を用いた固体電解コンデンサの作製方法］
【０１０２】
実施例１と同様の重合前処理済みコンデンサ素子を準備し、モノマーに水分２７０ｐｐｍを含んだ純度９９．８４％の２，３−ジヒドロチエノ［３，４−ｂ］−１，４−ジオキシン（ＥＤＯＴ）にした以外は実施例１と同様な方法で処理を行い、固体電解コンデンサを作製した。
【０１０３】
それぞれ実施例１−８と比較例１−９にて得られた固体電解コンデンサの初期電気特性、容量含浸率の電気特性を表１に示す。
【０１０４】
【表１】
2011258808.tif 000008
【０１０５】
表１に示すように、様々な純度、水分量のモノマーを比較した結果、実施例１−８で得られた固体電解コンデンサは、比較例１−８のモノマーを用いた固体電解コンデンサより特性がよく、使用するモノマーの水分量が得られる固体電解コンデンサの特性に与える影響が大きいものとなった。さらに、比較例９のＥＤＯＴモノマーと比較した結果、低ＥＳＲかつ高耐電圧を示し、きわめて優れた電気特性を有する固体電解コンデンサであることがわかった。